СУПЕРПОКРЫТИЯ D1381 ДЛЯ ОПТИЧЕСКОГО ВОЛОКНА

1. Суперпокрытие, подходящее для покрытия оптического волокна, причем это суперпокрытие содержит по меньшей мере два слоя, при этом первый слой представляет собой первичное покрытие, которое находится в контакте с внешней поверхностью оптического волокна, а второй слой представляет собой вторичное покрытие, находящееся в контакте с внешней поверхностью первичного покрытия,
при этом отвержденное первичное покрытие на оптическом волокне имеет следующие свойства после первоначального отверждения и после одного месяца старения при 85°C и 85%-ной относительной влажности:
A) % RAU от примерно 84% до примерно 99%;
B) in-situ модуль упругости между примерно 0,15 МПа и примерно 0,60 МПа; и
с
C) Т трубки от примерно -25°C до примерно -55°C;
при этом отвержденное вторичное покрытие на оптическом волокне имеет следующие свойства после первоначального отверждения и после одного месяца старения при 85°C и 85%-ой относительной влажности:
A) % RAU от примерно 80% до примерно 98%;
B) in-situ модуль упругости между примерно 0,60 ГПа и примерно 1,90 ГПа; и
с
C) Т трубки от примерно 50°C до примерно 80°C.
2. Оптическое волокно, покрытое суперпокрытием по п.1.
3. Оптическое волокно по п.2, причем упомянутое оптическое волокно является одномодовым оптическим волокном.
4. Оптическое волокно по п.2, причем упомянутое оптическое волокно является многомодовым оптическим волокном.
5. Суперпокрытие, подходящее для покрытия провода, причем это суперпокрытие содержит по меньшей мере два слоя, при этом первый слой представляет собой первичное покрытие, которое находится в контакте с внешней поверхностью провода, а второй слой представляет собой вторичное покрытие, находящееся в контакте с внешней поверхностью первичного покрытия;
при этом отвержденное первичное покрытие на проводе имеет следующие свойства после первоначального отверждения и после одного месяца старения при 85°C и 85%-ной относительной влажности:
A) % RAU от примерно 84% до примерно 99%;
B) in-situ модуль упругости между примерно 0,15 МПа и примерно 0,60 МПа; и
с
C) Т трубки от примерно -25°C до примерно -55°C; и
при этом отвержденное вторичное покрытие на проводе имеет следующие свойства после первоначального отверждения и после одного месяца старения при 85°C и 85%-ной относительной влажности:
A) % RAU от примерно 80% до примерно 98%;
B) in-situ модуль упругости между примерно 0,60 ГПа и примерно 1,90 ГПа; и
с
C) Т трубки от примерно 50°C до примерно 80°C.
6. Провод, покрытый суперпокрытием по п.5.
7. Способ нанесения суперпокрытия на оптическое волокно, включающий в себя стадии:
(i) работу колонны вытягивания стекла с получением оптического стекловолокна;
(ii) нанесение на упомянутое оптическое стекловолокно суперпокрытия по п.1;
(iii) воздействие излучением на упомянутое суперпокрытие для отверждения упомянутого суперпокрытия,
при этом упомянутым излучением можно воздействовать последовательно, вначале на первичное покрытие, а затем на вторичное покрытие, что известно как нанесение «влажное на сухое»; или же излучением можно воздействовать одновременно на первичное покрытие и вторичное покрытие, что известно как нанесение «влажное на влажное».
8. Способ по п.7, в котором работу колонны вытягивания стекла осуществляют с линейной скоростью между примерно 750 м/мин и примерно 2100 м/мин.
9. Суперпокрытие по п.1, в котором упомянутое первичное покрытие содержит катализатор, причем упомянутый катализатор выбран из группы, содержащей дилаурат дибутилолова; карбоксилаты металлов, включающие, но не ограниченные ими, висмуторганические катализаторы, такие как неодеканоат висмута, CAS 34364-26-6; неодеканоат цинка, CAS 27253-29-8; неодеканоат циркония, CAS 39049-04-2; и 2-этилгексаноат цинка, CAS 136-53-8; сульфоновые кислоты, включающие, но не ограниченные ими, додецилбензолсульфоновую кислоту, CAS 27176-87-0; и метансульфоновую кислоту, CAS 75-75-2; катализаторы на основе аминов или органических оснований, включающие, но не ограниченные ими: 1,2-диметилимидазол, CAS 1739-84-0; и диазабицикло[2.2.2]октан, CAS 280-57-9 (сильное основание); и трифенилфосфин; алкоксиды циркония и титана, включающие, но не ограниченные ими, бутоксид циркония (тетрабутилцирконат), CAS 1071-76-7; и бутоксид титана (тетрабутилтитанат), CAS 5593-70-4; и ионные жидкие соли фосфония, имидазолия и пиридиния, такие как, но не ограниченные ими, гексафторфосфат тригексил(тетрадецил)фосфония, CAS № 374683-44-0; ацетат 1-бутил-3-метилимидазолия, CAS № 284049-75-8; и хлорид N-бутил-4-метилпиридиния, CAS № 125652-55-3; и тетрадецил(тригексил)фосфоний.
10. Суперпокрытие по п.1, в котором упомянутое вторичное покрытие содержит по меньшей мере один уретановый олигомер, причем упомянутый уретановый олигомер синтезирован с использованием катализатора, и при этом упомянутый катализатор выбран из группы, содержащей нафтенат меди, нафтенат кобальта, нафтенат цинка, триэтиламин, триэтилендиамин, 2-метилтриэтиленамин, дилаурат дибутилолова; карбоксилаты металлов, включающие, но не ограниченные ими: висмуторганические катализаторы, такие как неодеканоат висмута, CAS 34364-26-6; неодеканоат цинка, CAS 27253-29-8; неодеканоат циркония, CAS 39049-04-2; и 2-этилгексаноат цинка, CAS 136-53-8; сульфоновые кислоты, включающие, но не ограниченные ими, додецилбензолсульфоновую кислоту, CAS 27176-87-0; и метансульфоновую кислоту, CAS 75-75-2; катализаторы на основе аминов или органических оснований, включающие, но не ограниченные ими: 1,2-диметилимидазол, CAS 1739-84-0; и диазабицикло[2.2.2]октан (DABCO), CAS 280-57-9 (сильное основание); и трифенилфосфин; алкоксиды циркония и титана, включающие, но не ограниченные ими, бутоксид циркония (тетрабутилцирконат), CAS 1071-76-7; и бутоксид титана (тетрабутилтитанат), CAS 5593-70-4; и ионные жидкие соли фосфония, имидазолия и пиридиния, такие как, но не ограниченные ими, гексафторфосфат тригексил(тетрадецил)фосфония, CAS № 374683-44-0; ацетат 1-бутил-3-метилимидазолия, CAS № 284049-75-8; и хлорид N-бутил-4-метилпиридиния, CAS № 125652-55-3; и тетрадецил(тригексил)фосфоний.